(57)【特許請求の範囲】
【請求項１】
耐熱性機器を形成する金属表面に遮熱コーティング材を溶射して遮熱コーティング層を形成する溶射方法であって、前記金属表面の被溶射面全体に耐熱性樹脂の皮膜層を形成し、前記皮膜層表面に、前記耐熱性機器を形成する金属と同素材料の試験片を固着し、前記試験片に遮熱コーティング材を溶射してから、前記試験片を前記皮膜層表面から剥離して溶射状態を確認して溶射の条件を設定するステップと、前記皮膜層を除去し、前記設定した溶射の条件にて、前記金属表面に遮熱コーティング材を溶射して遮熱コーティング層を形成するステップとからなることを特徴とする溶射方法。
【請求項２】
前記溶射の条件を設定するステップにおいて、前記耐熱性樹脂が液状の光硬化樹脂であって、前記金属表面の被溶射面全体に前記液状の光硬化樹脂を塗布し、該光硬化樹脂上に前記試験片を載置し、前記液状の光硬化樹脂に光を照射して硬化させることで、前記金属表面の被溶射面全体に光硬化樹脂の皮膜層を形成するとともに、前記光硬化樹脂表面に前記試験片を固着することを特徴とする請求項１記載の溶射方法。
【請求項３】
前記耐熱性機器を形成する金属は、複数の貫通細孔が設けられており、前記耐熱性樹脂で前記貫通細孔を閉塞した状態で、前記遮熱コーティング層を形成するステップにおける遮熱コーティング材の溶射を行うことを特徴とする請求項１又は２記載の溶射方法。
【請求項４】
前記耐熱性樹脂が、前記貫通細孔の直径以下の大きさの不燃フィラーを有する樹脂であることを特徴とする請求項３記載の溶射方法。
【請求項５】
前記試験片は、前記皮膜層表面と対面する側の面に溝が設けられていることを特徴とする請求項１〜４何れか１項に記載の溶射方法。
【発明の詳細な説明】
【技術分野】
【０００１】
本発明は、産業用ガスタービンの燃焼器尾筒、燃焼筒、タービン動翼、静翼などの金属表面に溶射加工を施す耐熱性機器における溶射方法に関する。
【背景技術】
【０００２】
ガスタービンは、始動時間が短く冷却水が不要なことから非常用発電設備で用いられ、さらに大規模火力発電所においてガスタービン・蒸気タービンの高効率複合サイクル発電（コンバインドサイクル発電）で用いられている。
ガスタービンは、遠心式又は軸流式の回転式圧縮機で、圧縮機、燃焼器、タービンの３要素から構成されている。ガスタービンにおいては、圧縮機で圧縮された空気を燃焼器に供給し、該燃焼器に燃料を吹き込んで燃焼させ、その際に発生した高温高圧の燃焼ガスを遠心式又は軸流式のタービンに供給してタービンを回転させる。タービンは通常、圧縮機と直結しており、圧縮機に圧縮動力を伝える。
このように構成されたガスタービンの熱効率を向上させるためには、タービン入口のガス温度を高くすることが好ましい。そのためにタービン入口温度の高温化が図られてきており、実際に火力発電所などで用いられる産業用のガスタービンにおいては、タービン入口のガス温度を１３００〜１５００℃程度の高温とした運転が行われている。
上記のようなガスタービンを構成する部品であって、例えば燃焼器を構成する各部品、燃焼器からの高温高圧の燃焼ガスをタービンに導くための尾筒、タービンの動翼、静翼などの前記１３００〜１５００℃程度の高温ガスに晒される部品は、耐久性を保つために熱遮蔽溶射コーティング（ＴＢＣ：Ｔｈｅｒｍａｌ  Ｂａｒｒｉｅｒ  Ｃｏａｔｉｎｇ）が為されており、例えば特許文献１にはＮｉＣｒＡｌＹ又はＣｏＮｉＣｒＡｌＹ合金を低圧プラズマ溶射にてコーティングした第１層、ＺｒＯ２−Ｙ２Ｏ３を大気プラズマ溶射してコーティングした第２層及び化学蒸着又は低圧プラズマ溶射にてコーティングした酸素透過性の小さい緻密なセラミック層よりなる第３層からなる表面層がコーティングされた動翼・静翼が開示されている。
このようにして、ガスタービンを形成する部品にＴＢＣ溶射を行う場合、ロボットに溶射ガンを取り付け、所定の溶射条件に応じて溶射ガンより溶射物を溶射対象物に向けて所定の圧力で噴出させながらロボットを所定方向に所定速度で移動させて、溶射対象物全面又は溶射を行う必要のある面に溶射加工を行う。このとき、前記溶射条件は溶射対象物の形状、材質などによって異なり、そのため溶射加工を行う前にロボットティーチングを行う必要がある。
従来より、前記溶射条件を設定するためのロボットティーチングは、溶射対象物が安価である場合には溶射対象物に試験溶射を行って検査を行い、検査結果が否であれば前記試験溶射を行った溶射対象物と同等の別の溶射対象物に試験溶射を行って検査を行い、検査結果が適となるまで繰り返す、即ち溶射対象物を使い捨てにして試験溶射を繰り返して溶射条件を設定する方法が行われている。
しかし、溶射対象物が高価である場合には、前記溶射対象物を使い捨てにしてロボットティーチングを行う方法は、経済的な問題から実施することは出来ない。前記高価な溶射対象物には例えば燃焼室（尾筒）、タービンの動翼、静翼などが挙げられる。特に尾筒は例えば特許文献２に開示されているような高価なＮｉ基合金で製造されており、さらに難加工であるフィルム冷却用の貫通細孔が多数設けられていることから１台あたり数百万円程度のコストが必要でありロボットティーチングのために使い捨てにすることは出来ない。
そのため、従来、尾筒内面の溶射加工のためのロボットティーチングは、前記貫通細孔を異物で塞がないようにテープを尾筒の内面に２〜３重にマスキングし、該テープの上に尾筒と同質の材料の試験片を約５ｃｍ間隔で尾筒内面に敷き詰め、前記マスキングに使用したテープと同じテープで前記試験片の周端部を固定した後、試験溶射を行いロボットティーチングを行っていた。
なお、前記テープとしては例えば、四フッ化エチレン樹脂をガラス繊維に含浸させて、その片面にシリコン系接着剤を塗布したＰＴＦＥテープや、プラズマ溶射に用いるシリコンラバー、アルミ箔及びファイバーグラスで構成されるテープを用いることができる。
また、特許文献３には、被溶射部に、耐溶射加工性を持ち且つ溶射後に除去可能な硬化膜を形成可能な液状の樹脂を塗布或いは印刷し、乾燥硬化、熱硬化または光硬化等の硬化法により前記樹脂を硬化させてレジスト膜を形成するマスキング方法が開示されている。
しかしながら、前記テープを用いて試験片を固定してロボットティーチングを行う方法は、テープが試験溶射時の熱で焼け焦げることがあり、これにより金属表面が露出して貫通細孔を溶射物で閉塞させてしまうことがあった。また、試験片を固定しているテープが焼け焦げて、テープが剥がれて試験片が所定の位置に固定されなくなったり、試験片の裏面にまでＴＢＣ溶射されてしまうこともあった。さらにまたテープによるマスキング作業は難しく熟練の技術が必要であることに加えて多大な時間を要していた。
さらに、特許文献３に開示された方法を用いて尾筒内をマスキングしても、試験片を固定する際にはテープを使用する必要があり、試験溶射時にテープが焼け焦げてしまう問題を解決することはできない。
【発明の開示】
【０００３】
従って、本発明はかかる従来技術の問題に鑑み、溶射対象物表面のマスキング作業を簡単に行うことができ、さらに試験片を確実に固定して溶射条件を設定することができる溶射方法を提供することを目的とする。
上記課題を解決するため本発明においては、
耐熱性機器を形成する金属表面に遮熱コーティング材を溶射して遮熱コーティング層を形成する溶射方法であって、前記金属表面の被溶射面全体に耐熱性樹脂の皮膜層を形成し、前記皮膜層表面に、前記耐熱性機器を形成する金属と同素材料の試験片を固着し、前記試験片に遮熱コーティング材を溶射してから、前記試験片を前記皮膜層表面から剥離して溶射状態を確認して溶射の条件を設定するステップと、前記皮膜層を除去し、前記設定した溶射の条件にて、前記金属表面に遮熱コーティング材を溶射して遮熱コーティング層を形成するステップとからなることを特徴とする。
耐熱性樹脂としては、プラズマ溶射の場合被溶射物表面温度が１５０℃〜２００℃程度までしか上昇しないことより、例えば液状で硬化膜を形成することが可能な乾燥硬化性樹脂、紫外線硬化樹脂等の光硬化性樹脂、熱硬化性樹脂などを使用することができ、さらにはシリコンシーラントなどの安価な樹脂を使用することもできる。
これにより、前記耐熱性機器を形成する金属表面に耐熱性樹脂による皮膜層が形成されるため、該皮膜によって金属表面が保護され溶射条件設定時に遮熱コーティング層が金属表面にできてしまうことを防止することができる。さらに、耐熱性樹脂を使用するため溶射条件設定時に樹脂が焼け焦げたり溶けたりすることがない。さらに耐熱性樹脂による皮膜を形成するための作業は短時間で行うことができるため、溶射条件設定のために必要な時間を短縮化することができる。
さらに、前記溶射の条件を設定するステップにおいて、前記耐熱性樹脂が液状の紫外線等の特定の波長によって重合硬化する光硬化樹脂であって、前記金属表面の被溶射面全体に前記液状の紫外線硬化樹脂を塗布し、該紫外線硬化樹脂上に前記試験片を載置し、前記液状の紫外線硬化樹脂に紫外線を照射して硬化させることで、前記金属表面の被溶射面全体に紫外線硬化樹脂の皮膜層を形成するとともに、前記紫外線硬化樹脂表面に前記試験片を固着することを特徴とする。
尚、紫外線硬化樹脂は、塗布前に重合を１０％程度完了させた紫外線硬化樹脂や可視光で遅く重合硬化させる樹脂も使用する事が可能である。尚、実施例においては、特定の紫外線にて硬化反応を生じる紫外線硬化樹脂を適用したものを取り上げたが、本発明は、それだけに限定される事無く可視光領域で、重合反応を進める光硬化樹脂（電子ビームや紫外線に反応する光重合開始剤に可視光域で大きなエネルギー吸収をもつ光増感剤を組み合わせた樹脂）等も含む光硬化樹脂を適用することが可能である。
液状の紫外線硬化樹脂を塗布し、紫外線を照射すればよいため、簡単に短時間で樹脂による皮膜を形成することができる。また、試験片を液状の紫外線硬化樹脂上に載置してから紫外線を照射することで、試験片が硬化した紫外線硬化樹脂を介して金属表面に接着されるため試験片の固定も簡単である。
また前記耐熱性機器を形成する金属が例えばガスタービンの尾筒内面のように下部、側部、上部の全体に亘っている場合においても、前記紫外線は試験片を透過しないため試験片裏側に未硬化樹脂が存在し、さらに紫外線硬化樹脂には弱い接着性があるため試験片が剥離落下しない。
また、前記耐熱性機器を形成する金属は、複数の貫通細孔が設けられており、
前記耐熱性樹脂で前記貫通細孔を閉塞した状態で、前記遮熱コーティング層を形成するステップにおける遮熱コーティング材の溶射を行うことを特徴とする。
これにより溶射の前処理であるブラスト加工やアンダーコート処理によって貫通細孔が詰まることもない。
また、前記耐熱性樹脂が、前記貫通細孔の直径以下の大きさの不燃フィラーを有する樹脂であることを特徴とする。
不燃フィラーの大きさを前記貫通細孔の直径以下とすることで、不燃フィラーが前記貫通細孔に詰まることがない。
また、前記試験片は、前記皮膜層表面と対面する側の面に溝が設けられていることを特徴とする。
これにより、試験片と対向する位置の樹脂中に空気塊やモノマーガスが含まれていて、溶射時の熱によって前記空気塊やモノマーガスが膨張した場合であっても、前記溝で膨張した空気塊やモノマーガスを吸収することができるため該膨張が原因で試験片が剥離することを防止することができる。さらに前記溝を試験片の側端部までに亘って設けておくと前記空気塊やモノマーガスを溝から外部に誘導して放出することができるため、さらに確実に試験片の剥離を防止することができる。
以上記載のごとく本発明によれば、溶射対象物表面のマスキング作業を簡単に行うことができ、さらに試験片を確実に固定して溶射条件を設定することができる溶射方法を提供すること。
【図面の簡単な説明】
【０００４】
第１図は、実施例１に係る内面に溶射加工を行うガスタービンの尾筒を表す部分斜視図である。
第２図は、溶射条件の設定を行う際の溶射面近傍の概略部分断面図である。
第３図は、溶射条件の設定を行って溶射加工を行う際のフローチャートである。
第４図は、図４（Ａ）は試験片の側面図であり、図４（Ｂ）は図４（Ａ）におけるＡ−Ａ断面図である。
【発明を実施するための最良の形態】
【０００５】
以下、図面を参照して本発明の好適な実施例を例示的に詳しく説明する。但しこの実施例に記載されている構成部品の寸法、材質、形状、その相対的配置等は特に特定的な記載がない限りは、この発明の範囲をそれに限定する趣旨ではなく、単なる説明例に過ぎない。
【実施例１】
【０００６】
ガスタービンは、圧縮機、燃焼器、タービンの３要素から構成されている。ガスタービンにおいては、圧縮機で圧縮された空気を燃焼器に供給し、該燃焼器に燃料を吹き込んで燃焼させ、その際に発生した高温高圧の燃焼ガスを遠心式又は軸流式のタービンに供給してタービンを回転させる。このように構成されたガスタービンの熱効率を向上させるためには、タービン入口のガス温度を高くすることが好ましく、産業用のガスタービンにおいては、タービン入口のガス温度を１３００〜１５００℃程度の高温とした運転が行われている。
このようなガスタービンにおいては、高温高圧の燃焼ガスをタービンに導くための尾筒は前記１３００〜１５００℃の高温高圧の燃焼ガスに晒されるため、その耐久性を保つために内部は熱遮蔽溶射コーティング（ＴＢＣ）が為されている。しかし、ある一定時間ガスタービンの運転を継続すると前記ＴＢＣの一部が剥がれてしまうことがある。そのため定期的に又はコーティングの剥がれ時に再ＴＢＣを実施する必要があり、再ＴＢＣを行う場合、ロボットに溶射ガンを取り付け、所定の溶射条件に応じて溶射ガンより溶射物を所定の圧力で溶射対象物に向けて噴出させながらロボットを所定方向に所定速度で移動させて、溶射対象物全面又は溶射を行う必要のある面に溶射加工を行う。このとき、前記溶射条件は溶射対象物の形状、材質などによって異なり、そのため溶射加工を行う前に最適な溶射条件を設定し、該溶射条件に従って溶射を行うことができるようにロボットティーチングを行う必要がある。
以下、前記溶射条件の設定について、図１、図２、図４を参照しながら図３を用いて説明する。
図１は、実施例１に係る内面に溶射加工を行うガスタービンの尾筒を表す部分斜視図である。
図１に示したように、尾筒１には多数のフィルム冷却用の貫通細孔２が設けられている。図１に示される耐熱皮膜層１１及び試験片１２については後述する。また尾筒１はニッケル基合金により形成されている。
図２は、溶射条件の設定を行う際の溶射面近傍の概略部分断面図、図３は、溶射条件の設定を行って溶射加工を行う際のフローチャートである。
また、図４（Ａ）は後述する試験片１２の側面図であり、図４（Ｂ）は図４（Ａ）におけるＡ−Ａ断面図である。図４（Ａ）（Ｂ）に示したように、試験片１２には断面Ｕ字状の溝１２ａが設けられている。
まずガスタービンの運転を停止して充分に冷却し、尾筒を取り外してから、尾筒の溶射条件の設定を行って溶射加工を行う。
図３のフローチャートにおいて、ステップＳ１で工程が開始されると、ステップＳ２で尾筒１内面の清掃を実施する。前記尾筒１内面の清掃は、尾筒１を傷つけたり、尾筒１表面を変質させずに掃除することができればよく、人が中に入って手作業で掃除する、高圧水を使用したジェット洗浄を実施するなどの方法があげられる。
ステップＳ２で尾筒１内面の清掃が終了すると、ステップＳ３で尾筒１内面に液状の紫外線硬化樹脂を刷毛などを用いて厚み１００〜２００μｍとなるように塗布する。紫外線硬化樹脂は市販のものを使用することができ、例えばダイマックス・コーポレーション社製「ＳｐｅｅｄＭＡＳＫ」などを使用することができる。
また、紫外線硬化樹脂に変えて液状で硬化膜を形成することが可能な樹脂、例えば乾燥硬化性樹脂、光硬化性樹脂、熱硬化性樹脂などを使用することもでき、さらには前記貫通細孔２の直径以下の大きさのマイカ等の不燃フィラーを有する耐熱シリコンシーラントなどを使用することができる。
なお、前記紫外線硬化樹脂などの樹脂は、後述する溶射加工時に溶射による熱で燃焼しない樹脂を使用する必要がある。
ステップＳ３で尾筒内面に紫外線硬化性樹脂が塗布されると、ステップＳ４で尾筒内面に塗布された紫外線硬化樹脂上に試験片１２を載置する。本実施例においては尾筒１と同素材料であるニッケル基合金製（サイズ５０×１００×１ｍｍ）の試験片１２を用い、５０ｍｍ間隔に尾筒１内面に敷き詰めた。
また尾筒１内（紫外線硬化樹脂上）に載置する試験片１２の面積、個数は尾筒１内面全体に亘って溶射状態を確認できる程度以上とする必要がある。
ステップＳ４で試験片が載置されると、ステップＳ５で尾筒１内に紫外線ランプを挿入し、尾筒１内面に塗布された紫外線硬化樹脂に紫外線を照射し、紫外線硬化樹脂を硬化させ、耐熱皮膜層１１を形成させる。
紫外線硬化樹脂の硬化の状態について図２を用いて説明する。紫外線を照射すると試験片１２が載置されていない箇所１１ａでは紫外線硬化樹脂が硬化する。一方試験片１２の裏側１１ｂでは試験片１２が前記の通りニッケル基合金製であるため紫外線が透過せず未硬化となる。また、図２に示したように試験片１２端部近辺では紫外線が若干（２ｍｍ程度）試験片１２の裏側に侵入し、紫外線硬化樹脂が硬化する。この際、試験片１２の端部で紫外線硬化樹脂との接着部１１ｃができる。
これにより、試験片１２の存在しない箇所１１ａには紫外線硬化樹脂による耐熱皮膜が形成され、試験片１２は接着部１１ｃ及び耐熱皮膜層１１を介して尾筒１の内面に接着される。
前記試験片１２は尾筒内面の下部、側部、上部の全体に亘って置かれるが、尾筒内面の側部及び上部であっても試験片１２は裏側１１ｂに未硬化樹脂が存在し、さらに紫外線硬化樹脂（ダイマックス・コーポレーション社製「ＳｐｅｅｄＭＡＳＫ」）には弱い接着性があるため剥離落下することはない。
なお、紫外線硬化樹脂に変えて他の液状で硬化膜を形成することが可能な樹脂を用いている場合にはこのステップＳ５で硬化膜を形成させる。
ステップＳ５で尾筒１内に紫外線を照射し耐熱皮膜層１１が形成されると、ステップＳ６で溶射ガン２１を取り付けたロボット（不図示）にティーチングを行った後、該ティーチング条件で実際の溶射加工と同じように溶射加工を行う。具体的には本実施例においては、ブラスト加工を行った後、３００℃以下でプラズマ溶射によってＣｏＮｉＣｒＡｌＹによるアンダーコート層を尾筒内面全体に形成し、さらに３００℃以下でプラズマ溶射によって膜圧５００〜７００μｍのＺｒＯ２と８Ｙ２Ｏ３によるトップコート層を尾筒内面全体に形成する。プラズマ溶射時の溶射ガン２１と試験片１２の間の距離は１００ｍｍ程度とする。
また、試験片１２の裏側１１ｂの紫外線硬化樹脂中に空気塊やモノマーガスが含まれており、溶射時の熱によって前記空気塊やモノマーガスが膨張しても、図４（Ａ）（Ｂ）に示したＵ字状の溝１２ａから膨張した空気塊やモノマーガスが外部へ誘導されるため、該膨張が原因で試験片１２が剥離することはない。
また、貫通細孔２は、図２に示したように紫外線硬化樹脂によって閉栓されるため、前記ブラスト加工やアンダーコート処理によって貫通細孔２が詰まることもない。
ステップＳ６で溶射加工が行われると、ステップＳ７で試験片１２を剥がして試験片１２の溶射状態の検査を行う。試験片１２は紫外線硬化樹脂の弱い接着力によって前記耐熱皮膜層１１を介して尾筒１内面に接着されているので、人間の手で引っ張ることによって剥がすことができる。また前記検査は尾筒内の各位置で所望の溶射状態になっているかどうか確認する。
ステップＳ７で検査を行い、ステップＳ８で検査結果が不良であれば、ステップＳ９で紫外線硬化樹脂を除去して溶射条件を変更してステップＳ３から作業をやり直す。ステップＳ３からＳ９はステップＳ８で良好な結果が得られて溶射条件が確定するまで繰り返す。
ステップＳ８で検査結果が良好であればステップＳ１０で紫外線硬化樹脂を除去し、溶射条件及びロボットティーチングをステップＳ６で溶射加工を行った条件に溶射条件を設定して該溶射条件にてステップＳ１１で尾筒１内面に溶射加工を実施し、ステップＳ１２で作業を終了する。
なお、ステップＳ９及びステップＳ１０で紫外線硬化樹脂を除去する際には、手やヘラなどで引き剥がすと時間的にもコスト的にも最も有利である。手やヘラを用いても紫外線硬化樹脂を充分に除去することができない場合には、樹脂を燃焼して除去したり、樹脂を溶剤で溶かすことによって除去することもできる。また、当該樹脂が硬化後において塗布した金属表面より剥離可能な性質を有する場合は、手で全面剥離を行う。
なお、ステップＳ１１は閉塞されていない貫通細孔も樹脂で閉塞し、全ての貫通細孔を樹脂で閉塞した状態で溶射加工を実施するが、加工後燃焼試験を行うので、残存する貫通細孔内樹脂は燃焼ガスによる高温で分解・消失させることができ、貫通細孔内の直径は溶射物付着により小さくなることはない。
以上実施例１によれば、溶射対象物である尾筒内面の金属表面に紫外線硬化樹脂によって簡単に皮膜をつくることができ、さらに試験片を確実に固定して溶射条件を設定して溶射加工を実施することができる。
【産業上の利用可能性】
【０００７】
溶射対象物表面のマスキング作業を簡単に行うことができ、さらに試験片を確実に固定して溶射条件を設定することができる溶射方法として利用することができる。
【図１】
0005393669.tif 000002
【図２】
0005393669.tif 000003
【図３】
0005393669.tif 000004
【図４】
0005393669.tif 000005